СПОСОБ ПОЛУЧЕНИЯ ЭЛЕКТРОПРОВОДЯЩЕЙ БУМАГИ НА ОСНОВЕ НИТЕВИДНЫХ КРИСТАЛЛОВ ВАНАДИЕВЫХ БРОНЗ

8
21
1. Электропроводящая бумага, состоящая из нитевидных кристаллов, длиной 0,5-3 мм и толщиной 0,1-10 мкм, переплетенных между собой в электропроводящую массу, имеющая состав BaVO.
3
2
2. Способ получения электропроводящей бумаги, включающий выдерживание в насыщенном водном растворе Ва(NO) пластинок ксерогеля в течение 8-48 ч с последующей гидротермальной обработкой при температуре 150-200°С в течение 8-48 ч и высушиванием в сушильном шкафу в течение 8 ч при температуре 70°С.
3
2
-3
3. Способ получения электропроводящей бумаги, включающий выдерживание в насыщенном водном растворе Ва(NO) пластинок ксерогеля в течение не менее 48 ч с последующей гидротермальной обработкой при температуре 150-200°С в течение 8-48 ч и высушивание с использованием сублимационной сушки в течение 24 ч при давлении 133·10 мБар от температуры 77 К до 0°С.